Brevet FR2508711A1 — publié le 19821231

Alliages destinés à la réalisation des supports d'électrodes d'accumulateurs au plomb, et leur procédé de fabrication. La présente invention concerne de nouveaux alliages pour la fabrication des supports d'électrodes d'accumulateurs au plomb et plus précisément des alliages à base de plomb et d'antimoine contenant moins de 4 % en poids d'antimoine. Les supports d'électrodes doivent présenter de bonnes caractéristiques mécaniques et chimiques L'addition d'antimoine confère au plomb des propriétés très intéressantes Outre les caractéristiques mécaniques, les alliages riches en antimoine présentent une bonne coulabilité De plus, l'antimoine favorise l'accrochage de la pâte active sur les supports en cyclage. En contrepartie, l'antimoine, qui a tendance à passer en solution au cours du fonctionnement de l'accumulateur, favorise la corrosion des supports et le phénomène d'auto décharge, et diminue la surtension de dégagement d'hydrogène. Il est donc nécessaire de diminuer la teneur en antimoine. L'addition d'un nouvel élément doit permettre de maintenir, voire d'améliorer, les propriétés de l'alliage appauvri en antimoine. L'invention a pour objet un alliage à base de plomb et d'antimoine contenant en poids entre 0,05 % et 4 % d'antimoine, destiné à la réalisation de supports d'électrodes d'accumulateurs au plomb, caractérisé par le fait qu'il comprend également du magnésium, la teneur en magnésium étant comprise entre 0,02 % et 0,3 %. Selon un mode de réalisation préféré de l'invention, l'al- liage comprend environ 1,8 % d'antimoine et 0,15 % de magnésium. On peut également introduire dans l'alliage plomb- antimoine-magnésium les additifs que l'on retrouve généralement dans les alliages plomb-antimoine pour la réalisation des supports d'électrodes, tels que l'étain, l'arsenic, le cuivre et le soufre, et qui sont destinés notamment à améliorer la coula- bilité de ces alliages ainsi que leur tenue mécanique. Ainsi, l'alliage conforme à l'invention peut contenir, en poids: 2 2- de 0,05 à 0,3 % d'étain et notamment 0,10 % dans le cas o la teneur en antimoine est voisine de 1,8 % et celle en magnésium de 0,15 %, de 0,05 % à 0,5 % d'arsenic et notamment 0,15 % dans le cas o la teneur en antimoine est voisine de 1,8 % et celle en magnésium de 0,15 %. environ 0,075 % de cuivre environ 0,006 % de soufre Conformément à l'invention, en raison des différences de densité entre le plomb et le magnésium et des risques de formation de composés intermédiaires peu solubles (Pb Mg 2 et surtout Mg 3 Sb 2), on procède en deux temps pour l'élaboration de l'alliage Dans la première étape, un alliage mère, à 1 % en poids de magnésium, est constitué par mélange à l'état liquide d'al- liage plomb-antimoine et de magnésium pur L'alliage définitif est obtenu, dans la seconde étape, par fusion de quantités aliquotes d'alliage mère et d'alliage plomb-antimoine. On a pu constater que l'introduction du magnésium dans l'alliage plomb-antimoine n'affectait pas la surtension de déga- gement d'hydrogène Par ailleurs, la corrosion de l'électrode positive n'est pas accrue par la présence du magnésium. L'analyse mîcrographique montre que la microstructure d'un alliage selon l'invention recuit à 2200 C est d'autant plus fine que la teneur en magnésium est élevée L'addition de 0,03 % en poids de Mg diminue la taille des grains d'un alliage Pb Sb 1 8 de fois environ On obtient un rapport de l'ordre de 500 dans le cas d'un alliage à 0,15 % en poids de magnésium, ce qui est particulièrement avantageux lorsque l'on sait que la corrosion intergranulaire diminue avec l'affinage des grains. Les propriétés mécaniques des alliages ternaires plomb- antimoine-magnésium sont sensiblement améliorées par rapport à celles des alliages binaires plomb-antimoine correspondants Le tableau ci-dessous montre, à titre d'exemple, l'évolution de la dureté et de la charge à la rupture en fonction de la composition pour certains alliages: 3 Composition de l'alliage Charge à la Dureté Brinell (M Pa) (pourcentage pondérai) rupture (M Pa) Sb Mg ( 1) ( 1) ( 2) 0 O 13,7 4. 1,8 O 18 8,0 8,5 1,8 0,01 18 8,0 1,8 0,03 20 9,5 10,5 1,8 0,09 21,5 11,6 13,4 1,8 0,15 23,3 12,8 14,5 0,05 0,1 17,2 ( 1) après un recuit de 20 h à 220 C ( 2) après maintien à 220 WC pendant 1 h, suivi d'une trempe à l'eau Les propriétés mécaniques des alliages ternaires conformes à l'invention sont améliorées par un maintien préalable de l'al- liage à 2200 C pendant une heure, suivi d'une trempe à l'eau. Des résultats semblables et même légèrement supérieurs peuvent être obtenus par une trempe sortie coquille, plus écono- mique. La cinétique de vieillissement des alliages ternaires n'est pas modifiée par la teneur en magnésium Elle est la même dans le cas d'une trempe sortie coquille ou du traitement consistant en un maintien de 1 h à 2200 C, suivi d'une trempe à l'eau. A titre d'exemple, la figure unique représente, en fonction du temps, à 250 C, l'évolution de la dureté d'un alliage au plomb à 0,15 % en poids de Mg et 1,8 % en poids de Sb. La dureté B, en M Pa, a été portée en ordonnée; en abscisse on a porté le logarithme du temps, Logt, en jours. D'une manière générale, les meilleures propriétés mécani- ques sont obtenues après une dizaine de jours L'alliage se stabilise au bout de 30 à 60 jours. L'invention a bien entendu également pour objet les supports d'électrodes constitués par les alliages précédemment définis, les électrodes comportant de tels supports et les accumulateurs au plomb comprenant ces électrodes. 4 - REVENDICATIONS 1/ Alliage à base de plomb et d'antimoine contenant en poids entre 0,05 % et 4 % d'antimoine, destiné à la réalisation de supports d'électrodes d'accumulateurs au plomb, caractérisé par le fait qu'il comprend également du magnésium, la teneur en magnésium étant comprise entre 0,02 % et 0,3 %. 2/ Alliage selon la revendication 1, caractérisé par le fait qu'il comprend environ 1,8 % d'antimoine et 0,15 % de magnésium. 3/ Alliage selon l'une des revendications 1 et 2, caractérisé par le fait qu'il comprend également de l'étain, la teneur en étain étant comprise entre 0,05 % et 0,3 %. 4/ Alliage selon l'une des revendications 1 à 3, caractérisé par le fait qu'il comprend également de l'arsenic, la teneur en arsenic étant comprise entre 0,05 % et 0,5 %. 5/ Alliage selon l'une des revendications 1 à 4, caractérisé par le fait qu'il comprend environ 0,075 % de cuivre. 6/ Alliage selon l'une des revendications 1 à 5, caractérisé par le fait qu'il comprend environ 0,006 % de soufre. 7/ Procédé de fabrication d'un alliage selon l'une des revendi- cations 1 ou 2, caractérisé par le fait que dans un premier temps on réalise un alliage mère à 1 % en poids de magnésium par mélange à l'état liquide d'alliage plomb-antimoine et de magnésium pur, puis dans un deuxième temps l'alliage définitif est obtenu par fusion de quantités aliquotes d'alliage mère et d'alliage plomb antimoine. 8/ Supports pour électrodes constitués par un alliage selon l'une des revendications 1 à 6. 9/ Electrodes comportant des supports selon la revendication 8. / Accumulateur au plomb comportant des électrodes selon la revendication 9.